(57)【要約】【課題】改良プラスチック組成物【解決手段】１〜１００ナノメートルの直径を有するポリマーナノ粒子およびプラスチック成分を含むプラスチック組成物であって、該プラスチック成分が、少なくとも以下の１つ：ナイロン組成物、ポリ（ブチレンテレフタレート）組成物、ポリ（エチレンテレフタレート）組成物、または上記組成物とポリカーボネート組成物をはじめとする他のエンジニアリング樹脂とのブレンドを含むプラスチック組成物。【選択図】なし【特許請求の範囲】
【請求項１】
１〜１００ナノメートルの直径を有するポリマーナノ粒子およびプラスチック成分を含むプラスチック組成物であって、該プラスチック成分が、少なくとも以下の１つ：ナイロン組成物、ポリ（ブチレンテレフタレート）組成物、ポリ（エチレンテレフタレート）組成物、または上記組成物とポリカーボネート組成物をはじめとする他のエンジニアリング樹脂とのブレンドを含むプラスチック組成物。
【請求項２】
１〜１００ナノメートルの直径を有するポリマーナノ粒子およびプラスチック成分を含むプラスチック組成物であって、該プラスチック成分が、ＰＶＣを含み、該ナノ粒子がプラスチック組成物中、該プラスチック成分１００部あたり２〜５０部の範囲の濃度で存在するプラスチック組成物。
【請求項３】
ナノ粒子がプラスチック組成物中、該プラスチック成分１００部あたり２〜３０部の範囲の濃度で存在する請求項２記載のプラスチック組成物。
【請求項４】
プラスチック組成物を提供するための方法であって、
ａ．１〜１００ナノメートルの直径を有するポリマーナノ粒子を形成し；さらに
ｂ．少なくとも以下の１つ：ナイロン組成物、ポリ（ブチレンテレフタレート）組成物、ポリ（エチレンテレフタレート）組成物、または上記組成物と、ポリカーボネート組成物をはじめとする他のエンジニアリング樹脂とのブレンドを含むプラスチック成分を得；さらに
ｃ．該ポリマーナノ粒子および該プラスチック成分を含むプラスチック組成物を形成する
ことを含む方法。
【発明の詳細な説明】
【０００１】
本発明は改良されたプラスチック組成物に関する。特に、本発明は１〜１００ナノメートルの直径を有するポリマーナノ粒子を含む、改良されたプラスチック組成物に関する。本発明の組成物は、ポリマーナノ粒子の存在しない同様の組成物と比較して、少なくとも１つの特性において改良される。本発明はまた改良されたプラスチックを提供する方法であって、１〜１００ナノメートルの直径を有するポリマーナノ粒子を形成し、ポリマーナノ粒子を含有するプラスチック組成物を形成することを含む方法に関する。
【０００２】
プラスチック材料は単独で、または複合材を形成するために他の材料と組み合わせて、使用されることができる。しかしながらプラスチックは多くの場合、脆くまたは充分な強度に欠けるため、その機械的特性を増加する継続的な必要性が存在する。
【０００３】
ポリマー粒子は熱可塑性および熱硬化性樹脂の機械的および溶融加工特性を改質するのに有用である。例えば、ポリ塩化ビニル樹脂および塩素化ポリ塩化ビニル樹脂（以後、併せて「ＰＶＣ」）は、構造材料としての使用に特に適合させる特性の組み合わせを有するが、しかし壊れやすいという問題がある。ＰＶＣと、ゴム相（ｒｕｂｂｅｒ  ｐｈａｓｅ）を有するポリマー粒子をブレンドすることは、耐衝撃強度を（例えば、耐衝撃改質剤として）改良する。プラスチック添加剤として有用であるポリマー粒子の特性を改良する継続的な必要性が存在する。国際公開番号第ＷＯ  ２０００７５２４４号（特許文献１）は、１以上のエポキシド官能性結合剤と、５〜２００ナノメートルの平均粒子サイズを有するカルボキシル官能性金属−有機ナノ粒子との反応によって形成される結合剤を開示している。
【０００４】
【特許文献１】国際公開第００／７５２４４号パンフレット
【０００５】
少なくとも１つの改良された特性を有するプラスチック組成物を提供することが望まれる。前記の改良が、１〜１００ナノメートルの直径を有するポリマーナノ粒子を含有するプラスチック組成物に内在するということを見いだした。
【０００６】
本発明の第１の態様として、１〜１００ナノメートルの直径を有するポリマーナノ粒子を含有するプラスチックを提供する。
【０００７】
本発明の第２の態様として、１〜１００ナノメートルの直径を有するポリマーナノ粒子を形成し、
ポリマーナノ粒子を含有するプラスチック組成物を形成する
ことを含む、プラスチックを提供する方法を提供する。
【０００８】
本明細書において使用する以下の略語は、他に文脈中で明確に示さない限り以下の意味を有する；Ｃ＝セ氏；μｍ＝ミクロン；ＵＶ＝紫外の；ｒｐｍ＝１分間あたりの回転数；ｎｍ＝ナノメートル；Ｊ＝ジュール；ｃｃ＝立方センチメートル；ｇ＝グラム；ｗｔ％＝重量パーセント；Ｌ＝リットル；ｍＬ＝ミリリットル；ｐｐｈｒ＝樹脂１００重量部あたりの重量部；ＭＩＡＫ＝メチルイソ−アミルケトン；ＭＩＢＫ＝メチルイソ−ブチルケトン；ＰＭＡ＝ポリ（メチルアクリレート）；ＣｙＨＭＡ＝シクロヘキシルメタクリレート；ＥＧ＝エチレングリコール；ＤＰＧ＝ジプロピレングリコール；ＤＥＡ＝ジエチレングリコールエチルエーテルアセテート；ＢｚＡ＝ベンジルアクリレート；ＢｚＭＡ＝ベンジルメタクリレート；ＭＡＰＳ＝ＭＡＴＳ＝（トリメトキシルシリル）プロピルメタクリレート；ＰＥＴＴＡ＝ペンタエリスリトールテトラ／トリアセテート；ＰＰＧ４０００ＤＭＡ＝ポリプロピレングリコール４０００ジメタクリレート；ＤＰＥＰＡ＝ジペンタエリスリトールペンタアクリレート；ＴＭＳＭＡ＝トリメチルシリルメタクリレート；ＭＯＰＴＳＯＭＳ＝メタクリロキシプロピルビス（トリメチルシロキシ）メチルシラン；ＭＯＰＭＤＭＯＳ＝３−メタクリロキシプロピルメチルジメトキシシラン；ＴＡＴ＝トリアリル−１，３，５−トリアジン−２，４，６−（ｌＨ，３Ｈ，５Ｈ）−トリオン；ＩＢＯＭＡ＝イソボルニルメタクリレート；ＰＧＭＥＡ＝プロピレングリコールモノメチルエーテルアセテート；ＰＥＧＭＥＭＡ  ４７５＝ポリ（エチレングリコールメチルエーテル）メタクリレートＭｗ＝４７５；ＧＭＡ＝グリシジルメタクリレート；およびＰＧＤＭＡ＝プロピレングリコールジメタクリレート。
【０００９】
「（メタ）アクリル」という語は、アクリルおよびメタクリルの両方を含み、さらに、「（メタ）アクリレート」という語はアクリレートおよびメタクリレートの両方を含む。同様に「（メタ）アクリルアミド」という語はアクリルアミドおよびメタクリルアミドの両方を表す。「アルキル」は直鎖状、分岐鎖状および環状のアルキル基を含む。
【００１０】
本発明は、１〜１００ナノメートル、好ましくは１〜５０ｎｍ、より好ましくは１ｎｍ〜２０ｎｍの平均粒子直径を有するポリマーナノ粒子を含有するプラスチック組成物を教示する。ＰＮＰが少なくとも１．５ｎｍ、好ましくは少なくとも２ｎｍの平均粒子直径を有することが、さらに典型的である。
【００１１】
ＰＮＰの粒子サイズ（平均粒子直径）を決定する１つの方法は、標準的な動的光散乱技術を使用することによるものであり、相関関数がＣＯＮＴＩＮ法をはじめとするラプラス変換法を用いて流体力学的サイズに変換される。
【００１２】
典型的に、ＰＮＰは、重合した多エチレン性不飽和モノマーの存在しない組成物として、モジュレイテッドＤＳＣ測定によって決定されるものとして、−９０℃〜１７０℃のガラス転移温度を有する。
【００１３】
本発明のＰＮＰは、典型的に５，０００〜１，０００，０００の範囲の、好ましくは１０，０００〜５００，０００の範囲の、より好ましくは１５，０００〜１００，０００の範囲の「見かけの重量平均分子量」を有する。本明細書で用いられる「見かけの重量平均分子量」は標準的なゲル浸透クロマトグラフィー法を用いたＰＮＰ粒子のサイズを示しており、例えば４０℃、３Ｐｌｇｅｌ（商標）カラム（Ｐｏｌｙｍｅｒ  Ｌａｂｓ、マサチューセッツ州アマースト）〔１００オングストローム（１０ｎｍ）、１０３オングストローム（１００ｎｍ）、１０４オングストローム（１ミクロン）、長さ３０ｃｍ、内径（ＩＤ）７．８ｍｍ〕、１分間に１ミリリットル、注入容積１００マイクロリットルで、ＴＨＦ溶媒を用い、Ｐｏｌｙｍｅｒ  ＬａｂｓのＣＡＬＩＢＲＥ（商標）ソフトウェアを使用して厳密なポリスチレンスタンダードにより校正した。
【００１４】
本明細書においてポリマーナノ粒子（「ＰＮＰ」）と示されているポリマー粒子は、重合単位として、少なくとも１つの多エチレン性不飽和モノマーおよび少なくとも１つのエチレン性不飽和水溶性モノマーを含有する付加重合体である。本発明で有用な、適した多エチレン性不飽和モノマーとしては、ジ−、トリ−、テトラ−、またはそれより多い多官能性エチレン性不飽和モノマーが含まれ、例えばジビニルベンゼン、トリビニルベンゼン、ジビニルトルエン、ジビニルピリジン、ジビニルナフタレン、ジビニルキシレン、エチレングリコールジ（メタ）アクリレート、トリメチロルプロパントリ（メタ）アクリレート、ジエチレングリコールジビニルエーテル、トリビニルシクロヘキサン、アリル（メタ）アクリレート、ジエチレングリコールジ（メタ）アクリレート、プロピレングリコールジ（メタ）アクリレート、２，２−ジメチルプロパン−１，３−ジ（メタ）アクリレート、１，３−ブチレングリコールジ（メタ）アクリレート、ｌ，４−ブタンジオールジ（メタ）アクリレート、１，６−ヘキサンジオールジ（メタ）アクリレート、トリプロピレングリコールジ（メタ）アクリレート、トリエチレングリコールジ（メタ）アクリレート、テトラエチレングリコールジ（メタ）アクリレート、ポリエチレングリコールジ（メタ）アクリレート類〔ポリエチレングリコール２００ジ（メタ）アクリレートおよびポリエチレングリコール６００ジ（メタ）アクリレートをはじめとする〕、エトキシ化ビスフェノールＡジ（メタ）アクリレート、ポリ（ブタンジオール）ジ（メタ）アクリレート、ペンタエリスリトールトリ（メタ）アクリレート、トリメチロルプロパントリエトキシトリ（メタ）アクリレート、グリセリルプロポキシトリ（メタ）アクリレート、ペンタエリスリトールテトラ（メタ）アクリレート、ジペンタエリスリトールモノヒドロキシペンタ（メタ）アクリレート、ジビニルシラン、トリビニルシラン、ジメチルジビニルシラン、ジビニルメチルシラン、メチルトリビニルシラン、ジフェニルジビニルシラン、ジビニルフェニルシラン、トリビニルフェニルシラン、ジビニルメチルフェニルシラン、テトラビニルシラン、ジメチルビニルジシロキサン、ポリ（メチルビニルシロキサン）、ポリ（ビニルヒドロシロキサン）、ポリ（フェニルビニルシロキサン）、およびこれらの混合物が挙げられる。
【００１５】
典型的に、ＰＮＰは、ＰＮＰの重量を基準として少なくとも１重量％の少なくとも１つの重合された多エチレン性不飽和モノマーを含む。ＰＮＰの重量を基準として、９９．５重量％以下の重合された多エチレン性不飽和モノマーが本発明の粒子中で有効に使用される。重合された多エチレン性不飽和モノマーの量は、ＰＮＰの重量を基準として１重量％〜８０重量％、より好ましくは１重量％〜６０重量％、最も好ましくは１重量％〜２５重量％であることが好ましい。
【００１６】
ポリマーナノ粒子中の共重合単位として組み込まれることのできる、適したエチレン性不飽和モノマーとしては、（メタ）アクリル酸、（メタ）アクリルアミド、アルキル（メタ）アクリレート、アルケニル（メタ）アクリレート、芳香族（メタ）アクリレート、ビニル芳香族モノマー、窒素含有化合物およびそれらのチオ類似物、ならびに置換エチレンモノマーが挙げられるがこれらに限定されるものではない。
【００１７】
ＰＮＰは任意に重合単位として、多エチレン性不飽和モノマーではない１以上の第３のモノマーを含む。適した第３のモノマーとしては、Ｃ１〜Ｃ２４アルキル（メタ）アクリレートが挙げられ、メチル（メタ）アクリレート、エチル（メタ）アクリレート、プロピル（メタ）アクリレート、ブチル（メタ）アクリレート、イソブチル（メタ）アクリレート、ヘキシル（メタ）アクリレート、シクロヘキシル（メタ）アクリレート、２−エチルヘキシル（メタ）アクリレート、オクチル（メタ）アクリレート、デシル（メタ）アクリレート、ドデシル（メタ）アクリレート、ペンタデシル（メタ）アクリレート、ヘキサデシル（メタ）アクリレート、オクタデシル（メタ）アクリレート、およびノナデシル（メタ）アクリレート、およびそれらの混合物が挙げられる。他の適した第３のモノマーとしては、２−ヒドロキシエチル（メタ）アクリレート、２−ヒドロキシプロピル（メタ）アクリレート、１−メチル−２−ヒドロキシエチル（メタ）アクリレート、２−ヒドロキシブチル（メタ）アクリレート；ビニルアセテート；ビニルバーサテート；ジイソブチレン；スチレン、α−メチルスチレン、ビニルトルエン、ｐ−メチルスチレン、エチルビニルベンゼン、ビニルナフタレン、ビニルキシレンおよびノニルフェノキシプロペニルポリエトキシ化アルコールをはじめとするビニル芳香族モノマーが挙げられる。ビニル芳香族モノマーはそれらの対応する置換対応物をも含み、ハロゲン化誘導体、すなわち、フッ素、塩素、または臭素等の１以上のハロゲン基を有する誘導体；およびニトロ、シアノ、（Ｃ１〜Ｃ１０）アルコキシ、ハロ（Ｃ１〜Ｃ１０）アルキル、（Ｃ１〜Ｃ１０）アルコキシ、カルボキシ誘導体等が挙げられる。
【００１８】
適したアルキル（メタ）アクリレート類としては、「ローカット（ｌｏｗ  ｃｕｔ）」アルキル（メタ）アクリレート類、「ミッドカット（ｍｉｄ  ｃｕｔ）」アルキル（メタ）アクリレート類および「ハイカット（ｈｉｇｈ  ｃｕｔ）」アルキル（メタ）アクリレート類が挙げられるがこれらに限定されるものではない。
【００１９】
「ローカット」アルキル（メタ）アクリレート類は、典型的に、アルキル基が１〜６個の炭素原子を有しているものである。適したローカットアルキル（メタ）アクリレート類としては、メチルメタクリレート（「ＭＭＡ」）、メチルアクリレート、エチルアクリレート、プロピルメタクリレート、ブチルメタクリレート（「ＢＭＡ」）、ブチルアクリレート（「ＢＡ」）、イソブチルメタクリレート（「ＩＢＭＡ」）、ヘキシルメタクリレート、シクロヘキシルメタクリレート、シクロヘキシルアクリレートおよびこれらの混合物が挙げられるがこれらに限定されるものではない。
【００２０】
「ミッドカット」アルキル（メタ）アクリレート類は、典型的に、アルキル基が７〜１５個の炭素原子を有しているものである。適したミッドカットアルキル（メタ）アクリレート類としては、２−エチルヘキシルアクリレート（「ＥＨＡ」）、２−エチルヘキシルメタクリレート、オクチルメタクリレート、デシルメタクリレート、イソデシルメタクリレート（「ＩＤＭＡ」、分岐鎖状（Ｃ１０）アルキル異性体混合物をベースとして）、ウンデシルメタクリレート、ドデシルメタクリレート（ラウリルメタクリレートとしても知られる）、トリデシルメタクリレート、テトラデシルメタクリレート（ミリスチルメタクリレートとしても知られる）、ペンタデシルメタクリレートおよびそれらの混合物が挙げられるがこれらに限定されるものではない。有用な混合物としては、ドデシル−ペンタデシルメタクリレート（「ＤＰＭＡ」）；ドデシル、トリデシル、テトラデシルおよびペンタデシルメタクリレートの直鎖状および分岐鎖状の異性体の混合物；およびラウリル−ミスチリルメタクリレート（「ＬＭＡ」）が挙げられる。
【００２１】
「ハイカット」アルキル（メタ）アクリレート類は、典型的に、アルキル基が１６〜２４個の炭素原子を有しているものである。適したハイカットアルキル（メタ）アクリレート類としては、ヘキサデシルメタクリレート、ヘプタデシルメタクリレート、オクタデシルメタクリレート、ノナデシルメタクリレート、コシルメタクリレート、エイコシルメタクリレートおよびそれらの混合物が挙げられるがこれらに限定されるものではない。ハイカットアルキル（メタ）アクリレート類の有用な混合物としては、セチル−エイコシルメタクリレート（「ＣＥＭＡ」）、〔ヘキサデシル、オクタデシル、コシルおよびエイコシルメタクリレートの混合物〕；およびセチル−ステアリルメタクリレート（「ＳＭＡ」）〔ヘキサデシルおよびオクタデシルメタクリレートの混合物〕が挙げられるがこれらに限定されるものではない。
【００２２】
上記のミッドカットおよびハイカットアルキル（メタ）アクリレートモノマーは概して、工業的等級の長鎖の脂肪族アルコールを用いた標準的なエステル化処理によって調製され、それらの商業的に入手可能なアルコールは、アルキル基内に１０〜１５または１６〜２０個の炭素原子を有する様々な鎖長のアルコールの混合物である。前記のアルコールの例は、ビスタケミカルカンパニー（Ｖｉｓｔａ  Ｃｈｅｍｉｃａｌ  ｃｏｍｐａｎｙ）の、チーグラー触媒による種々のＡＬＦＯＬアルコール、すなわちＡＬＦＯＬ１６１８およびＡＬＦＯＬ１６２０、シェルケミカルカンパニー（Ｓｈｅｌｌ  Ｃｈｅｍｉｃａｌ  Ｃｏｍｐａｎｙ）の、チーグラー触媒による種々のＮＥＯＤＯＬアルコール、すなわちＮＥＯＤＯＬ２５Ｌ、およびプロクターアンドギャンブル（Ｐｒｏｃｔｏｒ  ＆  Ｇａｍｂｌｅ）のＴＡ−１６１８およびＣＯ−１２７０をはじめとする天然由来アルコールである。従って、本発明の意図として、アルキル（メタ）アクリレートは、名前を挙げた個々のアルキル（メタ）アクリレート製品のみを包含するものではなく、名前を挙げた特定のアルキル（メタ）アクリレートを主に有するアルキル（メタ）アクリレート類の混合物もまた包含することを意図する。
【００２３】
本発明で有用なアルキル（メタ）アクリレートモノマーは、単一のモノマーでも、または異なる数の炭素原子をアルキル部分に有するものの混合物でもよい。また、本発明で有用な（メタ）アクリルアミドおよびアルキル（メタ）アクリレートモノマーは任意に置換されてもよい。好適な、任意に置換された（メタ）アクリルアミドおよびアルキル（メタ）アクリレートモノマーとしては、ヒドロキシ（Ｃ２〜Ｃ６）アルキル（メタ）アクリレート、ジアルキルアミノ（Ｃ２〜Ｃ６）−アルキル（メタ）アクリレート、ジアルキルアミノ（Ｃ２〜Ｃ６）アルキル（メタ）アクリルアミドが挙げられるがこれらに限定されるものではない。
【００２４】
有用な置換アルキル（メタ）アクリレートモノマーはアルキル基中に１以上のヒドロキシル基を有するものであり、特にヒドロキシル基がアルキル基中、β−位（２−位）に見られるものである。置換アルキル基が、分岐鎖状または非分岐鎖状の、（Ｃ２〜Ｃ６）アルキルであるヒドロキシアルキル（メタ）アクリレートモノマーが好ましい。適したヒドロキシアルキル（メタ）アクリレートモノマーとしては、２−ヒドロキシエチルメタクリレート（「ＨＥＭＡ」）、２−ヒドロキシエチルアクリレート（「ＨＥＡ」）、２−ヒドロキシプロピルメタクリレート、１−メチル−２−ヒドロキシエチルメタクリレート、２−ヒドロキシ−プロピルアクリレート、１−メチル−２−ヒドロキシエチルアクリレート、２−ヒドロキシブチルメタクリレート、２−ヒドロキシブチルアクリレートおよびそれらの混合物が挙げられるがこれらに限定されるものではない。好ましいヒドロキシアルキル（メタ）アクリレートモノマーは、ＨＥＭＡ、１−メチル−２−ヒドロキシエチルメタクリレート、２−ヒドロキシプロピルメタクリレートおよびそれらの混合物である。後半２種のモノマーの混合物は、通常「ヒドロキシプロピルメタクリレート」または「ＨＰＭＡ」と言われている。
【００２５】
本発明で有用な他の置換（メタ）アクリレートおよび（メタ）アクリルアミドモノマーは、アルキル基中にジアルキルアミノ基またはジアルキルアミノアルキル基を有するものである。そのような置換（メタ）アクリレートおよび（メタ）アクリルアミドの例として、ジメチルアミノエチルメタクリレート（「ＤＭＡＥＭＡ」）、ジメチルアミノエチルアクリレート、Ｎ，Ｎ−ジメチルアミノエチルメタクリルアミド、Ｎ，Ｎ−ジメチル−アミノプロピルメタクリルアミド、Ｎ，Ｎ−ジメチルアミノブチルメタクリルアミド、Ｎ，Ｎ−ジ−エチルアミノエチルメタクリルアミド、Ｎ，Ｎ−ジエチルアミノプロピルメタクリルアミド、Ｎ，Ｎ−ジエチルアミノブチルメタクリルアミド、Ｎ−（１，１−ジメチル−３−オキソブチル）アクリルアミド、Ｎ−（１，３−ジフェニル−１−エチル−３−オキソブチル）アクリルアミド、Ｎ−（１−メチル−１−フェニル−３−オキソブチル）メタクリルアミド、および２−ヒドロキシエチルアクリルアミド、アミノエチルエチレン尿素のＮ−メタクリルアミド、Ｎ−メタクリロキシエチルモルホリン、ジメチルアミノプロピルアミンのＮ−マレイミドおよびこれらの混合物が挙げられるがこれらに限定されるものではない。
【００２６】
本発明で有用な他の置換（メタ）アクリレートモノマーは、ケイ素含有モノマーであり、γ−プロピルトリ（Ｃ１〜Ｃ６）アルコキシシリル（メタ）アクリレート、γ−プロピルトリ（Ｃ１〜Ｃ６）アルキルシリル（メタ）アクリレート、γ−プロピルジ（Ｃ１〜Ｃ６）アルコキシ（Ｃ１〜Ｃ６）アルキルシリル（メタ）アクリレート、γ−プロピルジ（Ｃ１〜Ｃ６）アルキル（Ｃ１〜Ｃ６）アルコキシシリル（メタ）アクリレート、ビニルトリ（Ｃ１〜Ｃ６）アルコキシシリル（メタ）アクリレート、ビニルジ（Ｃ１〜Ｃ６）アルコキシ（Ｃ１〜Ｃ６）アルキルシリル（メタ）アクリレート、ビニル（Ｃ１〜Ｃ６）アルコキシジ（Ｃ１〜Ｃ６）アルキルシリル（メタ）アクリレート、ビニルトリ（Ｃ１〜Ｃ６）アルキルシリル（メタ）アクリレート、およびそれらの混合物が挙げられる。
【００２７】
本発明の不飽和モノマーとして有用なビニル芳香族モノマーとしては、スチレン（「ＳＴＹ」）、α−メチルスチレン、ビニルトルエン、ｐ−メチルスチレン、エチルビニルベンゼン、ビニルナフタレン、ビニルキシレン、およびそれらの混合物が挙げられるがこれらに限定されるものではない。ビニル芳香族モノマーはまた、それらの対応する置換対応物をも含み、ハロゲン化誘導体、すなわち、フッ素、塩素、または臭素等の１以上のハロゲン基を有する誘導体；およびニトロ、シアノ、（Ｃ１〜Ｃ１０）アルコキシ、ハロ（Ｃ１〜Ｃ１０）アルキル、カルボ（Ｃ１〜Ｃ１０）アルコキシ、カルボキシ、アミノ、（Ｃ１〜Ｃ１０）アルキルアミノ誘導体等が挙げられる。
【００２８】
本発明の不飽和モノマーとして有用な窒素含有化合物およびそれらのチオ異性体としては、２−ビニルピリジンもしくは４−ビニルピリジンをはじめとするビニルピリジン；２−メチル−５−ビニル−ピリジン、２−エチル−５−ビニルピリジン、３−メチル−５−ビニルピリジン、２，３−ジメチル−５−ビニル−ピリジン、および２−メチル−３−エチル−５−ビニルピリジンをはじめとする（Ｃ１〜Ｃ８）低級アルキル置換Ｎ−ビニルピリジン；メチル置換キノリンおよびイソキノリン；Ｎ−ビニルカプロラクタム；Ｎ−ビニルブチロラクタム；Ｎ−ビニルピロリドン；ビニルイミダゾール；Ｎ−ビニルカルバゾール；Ｎ−ビニル−スクシンイミド；（メタ）アクリロニトリル；ｏ−、ｍ−、もしくはｐ−アミノスチレン；マレイミド；Ｎ−ビニル−オキサゾリドン；Ｎ，Ｎ−ジメチルアミノエチル−ビニル−エーテル；エチル−２−シアノアクリレート；ビニルアセトニトリル；Ｎ−ビニルフタルイミド；Ｎ−ビニル−チオ−ピロリドン、３−メチル−１−ビニル−ピロリドン、４−メチル−１−ビニル−ピロリドン、５−メチル−１−ビニル−ピロリドン、３−エチル−１−ビニル−ピロリドン、３−ブチル−１−ビニル−ピロリドン、３，３−ジメチル−１−ビニル−ピロリドン、４，５−ジメチル−１−ビニル−ピロリドン、５，５−ジメチル−１−ビニル−ピロリドン、３，３，５−トリメチル−１−ビニル−ピロリドン、４−エチル−１−ビニル−ピロリドン、５−メチル−５−エチル−１−ビニル−ピロリドンおよび３，４，５−トリメチル−１−ビニル−ピロリドンをはじめとするＮ−ビニル−ピロリドン；ビニルピロール；ビニルアニリン；ならびにビニルピペリジンが挙げられるがこれらに限定されるものではない。
【００２９】
本発明の不飽和モノマーとして有用な置換エチレンモノマーとしては、アリルモノマー、ビニルアセテート、ビニルホルムアミド、塩化ビニル、フッ化ビニル、臭化ビニル、塩化ビニリデン、フッ化ビニリデン、臭化ビニリデンが挙げられるがこれらに限定されるものではない。
【００３０】
ＰＮＰは、任意に他の官能基を含有することができ、官能基は、その基またはその前駆体基を含むモノマーの重合によって提供される。官能基は、ＰＮＰのイオン基と、適した化合物との反応によって任意にＰＮＰに結合する。例えば、カルボン酸基を含有するＰＮＰは、カルボン酸基と、保護されたポリアルキレンオキサイドをはじめとする適したアルコールとの反応によって改質され、ペンダントの親水性基を含有する。代替的に、官能基は非−ラジカル反応によってＰＮＰに付着され、その結果官能基を有する改質化合物と、ＰＮＰに共有結合する相補反応可能な基との間にイオンまたは共有結合を形成し、これは米国特許第５，２７０，３８０号に教示されている。
【００３１】
本発明に使用するポリマーナノ粒子は、乳化重合、懸濁重合、非−水性分散重合、または溶液重合によって調製されることができる。本明細書で「溶液重合」は、このポリマーに対する溶媒である水性または非水性の媒体中でのフリーラジカル付加重合を意味する。本明細書で「ポリマーに対する溶媒」は架橋のないポリマーがその重合媒体に可溶であることを意味し、約２０重量％未満の多−エチレン性不飽和モノマーを含むポリマーにおける、架橋モノマーの存在しない同様の条件下で作成されたポリマーの溶解性を基準にして、または本明細書において開示されている可溶性マップをベースにした重合媒体の選定によって、予測することができる。
【００３２】
ポリマーナノ粒子は非−水性溶媒中で調製されることができる。前記の溶媒の例としては、アルカン、フッ素化炭化水素、および芳香族炭化水素をはじめとする炭化水素、エーテル、ケトン、エステル、アルコール、ならびにそれらの混合物が挙げられるがこれらに限定されるものではない。特に適した溶媒としては、ドデカン、メシチレン、キシレン、ジフェニルエーテル、ガンマ−ブチロラクトン、エチルラクテート、プロピレングリコールモノメチルエーテルアセテート、カプロラクトン、２−ヘプタノン、メチルイソブチルケトン、ジイソブチルケトン、プロピレングリコールモノメチルエーテル、デカノール、およびｔ−ブタノールが挙げられる。
【００３３】
ポリマーナノ粒子は、最初に溶媒ヒール、または代替的に溶媒とモノマーの一部との混合物を、スターラー、温度計および還流コンデンサーを備えた反応容器に仕込むことによって調製されることができる。モノマー装填物は、典型的にモノマー、開始剤および連鎖移動剤から適宜構成される。溶媒または溶媒／モノマーヒール装填物は窒素ブランケット下、撹拌を伴って、温度約５５℃〜約１２５℃に加熱される。ヒール装填物が重合を開始するのに充分な温度に達した後、モノマー装填物またはモノマー装填物の残量を反応容器に、１５分間〜４時間かけて添加し、その間反応を所望の反応温度に維持する。モノマー混合物の添加が完了した後、溶媒中の追加の開始剤を反応に加えることができ、そして／または保持時間を採用することができる。
【００３４】
ポリマーナノ粒子は、乳化重合によって調製されることができる。本発明で有用なエマルションポリマーは、概して、最初に水およびモノマーエマルションの一部を、スターラー、温度計および還流コンデンサーを備えた反応容器に仕込むことによって調製される。典型的に、モノマーエマルションは、モノマー、界面活性剤、開始剤および連鎖移動剤から適宜構成される。モノマーエマルションの最初の装填物は、窒素ブランケット下、撹拌を伴って、温度約５５℃〜約１２５℃に加熱される。シード装填物が重合を開始するのに充分な温度に達した後、モノマーエマルションまたはモノマーエマルションの残量を反応容器に、１５分間〜４時間かけて添加し、その間反応を所望の反応温度に維持する。モノマーエマルションの添加が完了した後、追加の開始剤を反応に加えることができ、そして／または保持時間を採用することができる。
【００３５】
代替的に、乳化重合は回分法で行うことができる。前記回分法では、エマルションポリマーは、水、モノマー、界面活性剤、開始剤および連鎖移動剤を適宜、スターラーを備えた反応容器に窒素ブランケット下で仕込むことによって調製される。モノマーエマルションは、温度約５５℃〜約１２５℃に加熱され重合される。モノマーエマルションの添加が完了した後、溶媒中の追加の開始剤を反応に加えることができ、そして／または保持時間を採用することができる。
【００３６】
適したポリマーナノ粒子としては、例えば、ＨＥＭＡ／ＤＥＧＤＭＡ、ＭＭＡ／ＤＥＧＤＭＡ、ＭＭＡ／ＭＡＰＳ／ＤＥＧＤＭＡ、ＭＭＡ／ＭＡＰＳ／ＰＥＴＴＡ、ＭＭＡ／ＭＡＰＳ／ＰＰＧ４０００ＤＭＡ、ＭＭＡ／ＭＡＰＳ／ＤＰＥＰＡ、ＭＡＰＳ／ＤＥＧＤＭＡ、ＢＡ／ＤＥＧＤＭＡ、ＭＭＡ／ＭＡＰＳ／ＴＭＰＴＭＡ、ＭＭＡ／ＭＡＰＳ／ＤＶＢ、ＳＴＹ／ＭＡＰＳ／ＤＶＢ、ＢＡ／ＭＡＰＳ／ＤＶＢ、ＢＡ／ＴＭＳＭＡ／ＤＶＢ、ＢＡ／ＭＯＰＴＳＯＭＳ／ＤＶＢ、ＢＡ／ＭＯＰＭＤＭＯＳ／ＤＶＢ、ＢＡ／ＭＡＰＳ／ＴＡＴ、ＡＬＭＡ／ＢＡ／ＤＶＢ、ＩＢＯＭＡ／ＭＡＰＳ／ＤＶＢ、ＩＢＯＡ／ＭＡＰＳ／ＤＶＢ、ＢＡ／ＤＶＢ、ＢＡ／ＰＧＤＭＡ、ＢＡ／ＡＬＭＡ、ＢＡ／ＴＭＰＴＭＡ、ＢＡ／ＤＰＥＰＡ、ＥＨＡ／ＤＶＢ、ＥＨＡ／ＡＬＭＡ、ＥＨＡ／ＴＭＰＴＭＡ、ＥＨＡ／ＤＰＥＰＡ、ＳＴＹ／ＤＶＢ、ＳＴＹ／ＡＬＭＡ、ＥＨＡ／ＳＴＹ／ＡＬＭＡ、ＭＭＡ／ＢＡ／ＡＬＭＡ、ＳＴＹ／ＭＭＡ／ＤＶＢ、ＭＭＡ／ブタジエン／ＳＴＹ、ＭＭＡ／ＥＡ／ＡＬＭＡ、ＢＡ／ＡＬＭＡ／ＭＡＴＳ、ＳＴＹ／ＭＡＴＳ／ＤＶＢ、ＭＭＡ／ＢＡ／ＭＡＴＳ、ＳＴＹ／ＭＭＡ／ＭＡＴＳ／ＤＶＢ、ＭＭＡ／ＢＡ／ＭＡＴＳ／ＡＬＭＡ、ＢｚＡ／ＴＭＰＴＭＡ、ＢｚＡ／ＤＶＢ、ＩＤＭＡ／ＢｚＭＡおよびＭＭＡ／ＡＬＭＡ／ＭＡＴＳが挙げられる。
【００３７】
粒子サイズおよび分布の制御は、前述の方法によって、溶媒の選択、開始剤の選択、総固形分レベル、開始剤レベルおよび反応条件に従ってなされ得る。粒子サイズは、標準的な動的光散乱技術を用いて決定される。全ての相関関数が、ＣＯＮＴＩＮ法をはじめとするラプラス変換法を用いて流体力学的サイズに変換される。
【００３８】
本発明のフリーラジカル重合に有用な開始剤としては、例えば、１以上の、ペルオキシエステル、ジアルキルペルオキシド、アルキルヒドロペルオキシド、過硫酸塩、アゾ開始剤、レドックス開始剤等が挙げられる。有用なフリーラジカル開始剤としては、ベンゾイルペルオキシド、ｔ−ブチルペルオクトエート、ｔ−アミルペルオキシピバレート、クメンヒドロペルオキシド、並びにアゾイソブチルニトリルおよび２，２’−アゾビス（２−メチルブタンニトリル）をはじめとするアゾ化合物が挙げられるがこれらに限定されるものではない。フリーラジカル開始剤がｔ−アミルペルオキシピバレートであることが好ましい。使用するフリーラジカル開始剤の量は典型的に、総モノマー重量を基準として０．０５〜１０重量％である。
【００３９】
連鎖移動剤を任意に使用することができ、本発明に有用なポリマーを調製することができる。適した連鎖移動剤としては、例えば、ドデシルメルカプタンをはじめとするアルキルメルカプタン、およびトルエンをはじめとする活性水素を有する芳香族炭化水素が挙げられる。
【００４０】
ポリマーナノ粒子は後に官能化することもまた可能である。そのような後の官能化は、当該技術分野で知られている任意の技術によってなされる。ナノ粒子における重合後の官能化（Ｐｏｓｔ−ｐｏｌｙｍｅｒｉｚａｔｉｏｎ  ｆｕｎｃｔｉｏｎａｌｉｚａｔｉｏｎ）は、粒子をプラスチック組成物中の他の成分と相溶させるときなどに有益である。
【００４１】
１つの態様において、ＭＡＡをはじめとするカルボン酸モノマーがまたナノ粒子調製中に存在するか、または、その重合が完了した後にナノ粒子に存在する残余の二重結合にメルカプト酢酸が添加される場合、フィラー、顔料および着色剤のためのある程度の分散性を得ることもできる。
【００４２】
同様の方法において、多エチレン性不飽和モノマーを、ＤＶＢ、ＴＶＢ、およびペンタエリスリトールテトラメタクリレートから選択することができる。顕著な量の残余の二重結合がナノ粒子中に存在することを確実にすることが望ましい場合、多エチレン性不飽和モノマーの重量比は５０％以上まで増加させることができる。これはその後の、メルカプト酢酸、またはＨ２Ｓ、またはＰＨ−含有化合物の添加を可能にし、上記のように追加の官能性を組み込む。確かに、高レベルのＤＶＢが使用される場合、残余の二重結合がエポキシド化することができ、その結果ＨＣｌを除去することができ従ってＰＶＣの安定剤として働くことができるナノ粒子を提供する。
【００４３】
ポリマーナノ粒子は、望ましくは、プラスチック組成物に対して／プラスチック組成物中で、離散しているか、または非凝集であってさらに分散可能であるか、混和可能であるかさもなくば実質的に相溶性である。
【００４４】
粒子とプラスチック組成物の残部との相溶性は、典型的にそれらの溶解度パラメーター（例えばデルタｈおよびデルタｖといったＶａｎ  Ｋｒｅｖｅｌｅｎパラメーター）をマッチングすることによって決定される。例えば、Ｖａｎ  Ｋｒｅｖｅｌｅｎら、「Ｐｒｏｐｅｒｔｉｅｓ  ｏｆ  Ｐｏｌｙｍｅｒｓ．Ｔｈｅｉｒ  Ｅｓｔｉｍａｔｉｏｎ  ａｎｄ  Ｃｏｒｒｅｌａｔｉｏｎ  ｗｉｔｈ  Ｃｈｅｍｉｃａｌ  Ｓｔｒｕｃｔｕｒｅ」、Ｅｌｓｅｖｉｅｒ  Ｓｃｉｅｎｔｉｆｉｃ  Ｐｕｂｌｉｓｈｉｎｇ  Ｃｏ．、１９７６；Ｏｌａｂｉｓｉら、「Ｐｏｌｙｍｅｒ−Ｐｏｌｙｍｅｒ  Ｍｉｓｃｉｂｉｌｉｔｙ」、Ａｃａｄｅｍｉｃ  Ｐｒｅｓｓ、ＮＹ、１９７９；Ｃｏｌｅｍａｎら、「Ｓｐｅｃｉｆｉｃ  Ｉｎｔｅｒａｃｔｉｏｎｓ  ａｎｄ  ｔｈｅ  Ｍｉｓｃｉｂｉｌｉｔｙ  ｏｆ  Ｐｏｌｙｍｅｒ  Ｂｌｅｎｄｓ」、Ｔｅｃｈｎｏｍｉｃ、１９９１；およびＡ．Ｆ．Ｍ．Ｂａｒｔｏｎ、「ＣＲＣ  Ｈａｎｄｂｏｏｋ  ｏｆ  Ｓｏｌｕｂｉｌｉｔｙ  Ｐａｒａｍｅｔｅｒｓ  ａｎｄ  Ｏｔｈｅｒ  Ｃｏｈｅｓｉｏｎ  Ｐａｒａｍｅｔｅｒｓ」、第２版、ＣＲＣ  Ｐｒｅｓｓ、１９９１を参照せよ。デルタｈは材料の水素結合のパラメーターであり、デルタｖは材料の分散性と極性相互作用の両方の大きさである。前記の溶解性パラメーターは、基寄与法（ｇｒｏｕｐ  ｃｏｎｔｒｉｂｕｔｉｏｎ  ｍｅｔｈｏｄ）によって計算されることができるか、または可溶な溶媒および不溶な溶媒からなる混合溶媒系中の材料の曇点を測定することによって決定されることができる。曇点における溶解度パラメーターは、重み付けされた溶媒の百分率として規定される。典型的に、ある材料について多数の曇点を測定し、この曇点により規定される中心範囲をこの材料の溶解パラメーター範囲として規定する。
【００４５】
粒子とプラスチックの溶解度パラメーターが実質的に同様である場合、粒子はプラスチック中で／プラスチックと相溶性があり、相分離および／または粒子の凝集がより起こりにくい。粒子とプラスチックの溶解度パラメーター、特にデルタｈおよびデルタｖが、実質的にマッチしていることが好ましい。
【００４６】
ポリマーナノ粒子は、重合溶媒中の分散体として使用されることができるか、または、例えば、減圧蒸発によって、非−溶媒中へ沈殿することによって、およびスプレードライングによって単離されることができ；単離されたナノ粒子は続いてプラスチック中に配合させるために適した媒体に再分散されることができる。
【００４７】
粒子もしくは粒子の分散体と、他の溶解したもしくは分散したポリマーおよび／もしくは他のプラスチックアジュバンドとを混合することによって、ポリマーナノ粒子をプラスチック中に配合することができ、これは当業者によく知られている。プラスチック組成物中の追加的な成分、例えば、ＵＶ安定剤、顔料、ＰＶＣ樹脂、マット剤、流動助剤、加工助剤、潤滑剤、フィラー、安定剤等が、粉末または液体形態で樹脂粉末にブレンドされることができる。個々の添加剤は、すなわちＵＶ光安定剤は、乳化され、プラスチックポリマー分散体に添加され、共にスプレードライされることができる。代替的には、乳化した添加剤、例えば顔料分散体は、熱を加え水分を除去することを可能にする適した混合装置中で、直接樹脂粉末に添加されることができる。同様に、ＰＶＣのウェットケーク（ｗｅｔｃａｋｅ）もまた、粉末または水ベースのナノ粒子分散体にブレンドされることができる。その後に乾燥を伴う、エマルションベースの添加剤と粉末との多様な混合の組み合わせが当業者に想定され得る。
【００４８】
１つの態様において、ナノ粒子加工助剤は、ＰＶＣをはじめとするプラスチック製造に用いられる、懸濁体、溶液、ガス相スプレーまたはエマルション系中に、プラスチックの合成の前、間もしくは後で、配合されることができる。ナノ粒子は前記の粒状材料の表面に移動することができ、それらと共に配合操作が実行される。ナノ粒子は耐衝撃改質剤をはじめとする他の改質剤と共に配合されることができる。ナノ粒子の組成物はまた、例えば、ｎ−ドデシルおよびｎ−オクタデシルメタクリレートをはじめとする潤滑付与的共重合モノマーを配合することができ、加工補助性および内部潤滑（ｉｎｔｒｉｎｓｉｃ  ｌｕｂｒｉｃｉｔｙ）がブレンドに付与される。
【００４９】
他の態様において、ポリマーナノ粒子のペレット形態が想定される。前記ペレットは典型的に熱可塑性フィルム、シート、および他の様々な物品の製造での使用が見いだされている。ペレット形態は典型的に、粉末に一般的である特定の問題、例えばダスト形成等、を回避するので、粉末形態で使用するよりも望ましい。従って粉末は、任意の適したプラスチックペレット化装置および、プラスチック加工分野において知られている他の様々な方法を用いることにより、ペレットに形成されることができる。前記のペレット形成工程は、プラスチック組成物の成分を配合（混合）し、標準的なプラスチック加工装置を用いてペレット化することのできる混合工程と組み合わせることができる。
【００５０】
本発明の１つの態様において、１〜１００ナノメートルの直径を有するポリマーナノ粒子は、熱可塑性樹脂、好ましくはＰＶＣに２〜３０ｐｐｈｒのレベルで配合され、従来の耐衝撃改質剤を用いた同様のＰＶＣ組成物と比較して、改良された光学的な透明度と共に、耐衝撃強度においても改良を提供する。２５℃未満のガラス転移温度を有するナノ粒子、特に粒子径が２０ｎｍ未満である（メタ）アクリルホモ−またはコポリマー；他のビニルモノマーとのブタジエンコポリマー；または例えば、ニトリルゴム、ＥＰＤＭ、およびＥＶＡをはじめとするエラストマー組成物が好ましい。
【００５１】
本発明の１つの態様において、１〜１００ナノメートルの直径を有するポリマーナノ粒子はポリカーボネート樹脂組成物中に配合される。好ましくは樹脂を基準として０．５〜２０重量％、より好ましくは０．５〜５重量％のナノ粒子が使用される。好ましくは、ＭＭＡが主成分である（ＭＭＡ／ＢＡ／ＴＭＰＴＭＡ）をはじめとするナノ粒子組成物が選択される。ポリカーボネートプラスチック組成物は、ポリカーボネートの透明度を維持しつつ、ナノ粒子の存在しない、同様の組成物と比較して改良された耐衝撃強度を示す。
【００５２】
本発明の１つの態様において、１〜１００ナノメートルの直径を有するポリマーナノ粒子は、ナイロン組成物、ポリ（ブチレンテレフタレート）組成物、ポリ（エチレンテレフタレート）組成物、または上記同士もしくはポリカーボネートをはじめとする他のエンジニアリング樹脂とのブレンド中に配合される。好ましくは樹脂を基準として０．５〜２０重量％、より好ましくは０．５〜５重量％のナノ粒子が使用される。好ましくは、（ＭＭＡ／ＢＡ／カルボン酸モノマー／ＴＭＰＴＭＡ）、（ＭＭＡ／ＢＡ／ＧＭＡ／ＴＭＰＴＭＡ）、（ＭＭＡ／ＢＡ／マレイン酸無水物／ＴＭＰＴＭＡ）、（ＭＭＡ／ＢＡ／ＤＭＡＥＭＡ／ＴＭＰＴＭＡ）、（ＳＴＹ／カルボン酸モノマー／ＤＶＢ）、（ＳＴＹ／ＧＭＡ／ＤＶＢ）、（ＳＴＹ／マレイン酸無水物／ＤＶＢ）、（ＳＴＹ／ＨＥＭＡ／ＤＶＢ）、または（ＳＴＹ／ＤＭＡＥＭＡ／ＤＶＢ）をはじめとするナノ粒子組成物が選択される。最終的な組成物は促進された溶融強度を示し、さらに、従って、様々な加工ルートで作られる物品を製造するのに有用であり、それらには、チューブラフィルムブロー成形によるフィルム、熱形成部品、射出中空成形ボトル、および溶融強度が求められる同様のプロセスが挙げられる。
【００５３】
本発明の１つの態様において、１〜１００ナノメートルの直径を有するポリマーナノ粒子および、より大きいポリマー粒子はプラスチック樹脂、好ましくはＰＶＣ中に配合され、粒子の最終的なブレンドはデュアル・モード耐衝撃改質剤として当業者に知られる耐衝撃改質組成物となる。好ましくは粒子の１０〜９０重量％が１〜１００ナノメートルの直径を有するポリマーナノ粒子である粒子が、樹脂を基準として、０．５〜２０重量％使用される。好ましくは、ＭＭＡが主成分である（ＭＭＡ／ＢＡ／ＴＭＰＴＭＡ）、ＥＧＭＡ／ＴＭＰＴＭＡ、またはＰＰＧＭＡ／ＴＭＰＴＭＡをはじめとするナノ粒子組成物が選択される。メカニズムに拘束される訳ではないが、ナノ粒子は特定のプラスチックにおいて剪断降伏（ｓｈｅａｒ  ｙｉｅｌｄｉｎｇ）／マイクロクラック（ｍｉｃｒｏｃｒａｃｋ）をもたらすことができると考えられ、ここで第２のより大きなモードは、それが空洞を作る場合には、クラック防止モードまたは剪断降伏促進剤として作用し得る。デュアルモード耐衝撃改質剤プラスチック組成物は、ナノ粒子の存在しない同様の組成物と比較して、改良された耐衝撃強度を示す。
【００５４】
本発明の１つの態様において、１〜１００ナノメートルの直径を有するポリマーナノ粒子は熱可塑性樹脂、好ましくはＰＶＣに、０．１〜１５ｐｐｈｒ、好ましくは０．１〜２ｐｐｈｒ、より好ましくは０．１〜１ｐｐｈｒのレベルで配合され、樹脂の溶融レオロジーの改良を提供し、従って加工助剤として当業者に知られる組成物として作用する。任意に他のビニルモノマーを有する（メタ）アクリルコポリマーを含む組成物を有するナノ粒子であって、好ましくは７０重量％より多いＭＭＡを有し、５００，０００より大きい重量平均分子量を有するナノ粒子が好ましい。改質された樹脂組成物は、改良されたクリアーで透明な押し出しおよび射出成形製品を提供する。
【００５５】
本発明の１つの態様において、１〜１００ナノメートルの直径を有するポリマーナノ粒子は、熱硬化性樹脂、好ましくは液体ベースのエポキシまたは不飽和ポリエステルに、２〜３０ｐｐｈｒのレベルで配合され、組成物全体の粘度の最少の増加と共に、衝撃強度における改良を提供する。１〜５０ｎｍ、好ましくは１〜２０ナノメートルの粒子直径を有するポリマーナノ粒子は光学的な透明度が望まれる透明なゲルコートに使用することができ、また強化ファイバーを含む強化された熱硬化性組成物にも使用することができる。
【００５６】
本発明の１つの態様において、１〜１００ナノメートルの直径を有するポリマーナノ粒子は、熱硬化性樹脂に、２〜３０ｐｐｈｒのレベルで配合され、硬化した樹脂における低収縮性および表面の滑らかさにおいて改良を提供し、すなわち、組成物全体の粘度の最少の増加と共に、低プロファイル添加剤（ｌｏｗ  ｐｒｏｆｉｌｅ  ａｄｄｉｔｉｖｅ）として機能する。より大きい粒子サイズのポリマー低プロファイル添加剤が使用されている場合と比較して改良が見られる。
【００５７】
本発明の１つの態様において、１〜１００ナノメートルの直径を有するポリマーナノ粒子は、ＰＶＣのような熱可塑性樹脂中に、２〜３０ｐｈｒのレベルで配合され、その熱膨張係数を減少させるが、一方樹脂の他の重要な特性は改質させない。樹脂の熱膨張係数を調整することは、溶融体から冷却する場合に、その収縮に対する固有の傾向を制御できるという点だけでなく、樹脂が他の樹脂と共押出しもしくはラミネートされる場合に、それぞれの熱膨張係数を制御できることにより、前記の手段によって製造された製品における所望の特性もしくは最終形態に到達することができるという点で重要である。
【００５８】
本発明の１つの態様において、１〜１００ナノメートルの直径を有するポリマーナノ粒子は、ＰＶＣのような熱可塑性樹脂に、２〜５０ｐｈｒのレベルで配合され、その加熱たわみ温度抵抗性（ｈｅａｔ  ｄｅｆｌｅｃｔｉｏｎ  ｔｅｍｐｅｒａｔｕｒｅ  ｒｅｓｉｓｔａｎｃｅ「ＨＤＴ」）を改良する。これはサイディング、給湯管および結合部品をはじめとする適用において重要である。
【００５９】
本発明１つの態様において、１〜１００ナノメートルの直径を有するポリマーナノ粒子は、熱硬化樹脂に２〜３０ｐｐｈｒのレベルで配合され、樹脂の着色性における改良を提供する。例えば、スチレン、ポリビニルアセテート、アクリル樹脂、およびポリエステルにおいて近年使用されている、より大きい粒子サイズのポリマー添加剤と比較して、改良が見られる。
【００６０】
本発明の１つの態様において、１〜１００ナノメートルの直径を有するポリマーナノ粒子は、プラスチック樹脂組成物、好ましくはポリオレフィン、中に配合され、核生成剤として作用する。好ましくは樹脂をベースとして０．０１〜２重量％のナノ粒子が使用される。好ましくは、スチレン、４−メチルスチレン、イソボルニル（メタ）アクリレート、ＺＯＮＹＬ（商標）モノマーもしくはフッ素化エチレン誘導体をはじめとするフッ素化モノマー、ＶＥＯＶＡ（商標）モノマーをはじめとするバーサチック酸不飽和誘導体、または「ミディアムカット」もしくは「ハイカット」アルキル（メタ）アクリレートと共重合する多官能性モノマーを含むナノ粒子組成物が選択される。プラスチック組成物は、ナノ粒子の存在しない同様の組成物と比較して高い結晶性を示す。
【００６１】
本発明の１つの態様において、相補的官能基であって、互いにイオン的もしくは共有結合的反応等の相互作用が可能な相補的官能基を有する官能化ポリマーナノ粒子であって、１〜１００ナノメートルの直径を有する粒子が、プラスチック樹脂組成物中に配合される。好ましくは樹脂を基準として１〜２０重量％のナノ粒子が使用される。樹脂中に分散可能であるが、官能基がお互いに反応することができ、自己集合のための粒子の鎖を形成する官能基を有する官能化ナノ粒子が選択される。これは、「Ａ」官能基（アミン、酸）を有するナノ粒子と、相補的な「Ｂ」官能基（エポキシ、無水物）を有するナノ粒子とを混合することによってなされ得る。ナノ粒子のバルクは、多エチレン性不飽和モノマーに加えて、与えられたプラスチック樹脂中で分散性を促進するモノマー（例えば、ポリオレフィンへのＬＭＡもしくはＳＭＡ）を含む可能性があるが、しかし低レベルの官能基、好ましくは粒子層の外部に位置する該官能基は、粒子間相互作用を促進する可能性がある。代替的には、適した低分子量官能性化合物もしくは官能化ポリマーは、集合促進剤（ａｓｓｅｍｂｌｙ−ｐｒｏｍｏｔｅｒｓ）として使用されることができ、すなわち、（マクロ）ネットワーク形成促進に使用することができる。プラスチック組成物はナノ粒子が存在しない同様の組成物と比較して、改良されたレオロジーの制御および／もしくは強化、ならびに／または改良された移送特性を示す。
【００６２】
本発明の１つの態様において、１〜１００ナノメートルの直径を有するポリマーナノ粒子は、例えば、ポリカーボネートおよびナイロンをはじめとするプラスチック樹脂中に配合される。好ましくは樹脂を基準として０．５〜２０重量％、より好ましくは０．５〜５重量％のナノ粒子が使用される。好ましくは、ＭＭＡが主成分である（ＭＭＡ／ＢＡ／ＴＭＰＴＭＡ）をはじめとするナノ粒子組成物が選択される。粒子は、ポリマー破損（ポリマー構造の疲労）におけるクラックヒーリングのための液体様またはオリゴマー性の物質を含み、これはＮａｔｕｒｅ、４０９巻、７９４（２００１）に開示されている。
【００６３】
以下の実施例が示され、本発明のさらに多様な態様を提示する。
【００６４】
実施例１  ポリマーナノ粒子の調製
５００ｍＬの反応容器が、熱電対、温度コントローラー、パージガス導入口、パージガス排出口を有する水冷還流コンデンサー、スターラー、および添加ろうとと共に設置された。添加ろうとに、１８．００ｇのメチルメタクリレート（純度１００％）、２．００ｇのジエチレングリコールジメタクリレート（純度１００％）、ミネラルスピリット中７５％溶液のｔ−アミルペルオキシピバレート１．６０ｇ（Ｌｕｐｅｒｏｘ  ５５４−Ｍ−７５）、および１８０．００ｇのジイソブチルケトン（「ＤＩＢＫ」）からなる２０１．６０ｇのモノマー混合物を仕込んだ。１８０．００ｇのＤＩＢＫを有する反応容器を、加熱し反応容器の内容物を７５℃に引き上げる前に、窒素で３０分間フラッシュした。反応容器の内容物が７５℃に達した後、添加ろうと中のモノマー混合物が９０分かけて均一に反応容器に添加された。モノマー混合物の添加終了後３０分した後、間隔を３０分離して添加される２回のチェイサーアリコートであって、ミネラルスピリット中７５％溶液のｔ−アミルペルオキシピバレート０．０６ｇ（Ｌｕｐｅｒｏｘ  ５５４−Ｍ−７５）と２．００ｇのＤＩＢＫからなるアリコートの第１を添加した。第２のチェイサーアリコートを添加した後、反応容器の内容物は２時間半、８０℃に維持され、反応を完了した。得られたポリマーを、ヘプタンで析出させることによって単離し、ろ過によって回収し減圧下で乾燥し、白色の粉末を得た。この材料はプロピレングリコールモノメチルエーテルアセテート中に再溶解された。こうして形成されたナノ粒子は、０．８〜５．０ｎｍの粒子サイズ分布と平均粒子直径１．４ｎｍを有し（動的レーザー光散乱で決定した）、分子量約２２，６４２ｇ／モル、数平均分子量約１４，６０１ｇ／モル、Ｍｗ／Ｍｎ分布１．６（ＧＰＣで測定した）を有した。
【００６５】
実施例２  ポリマーナノ粒子の調製：半回分（Ｓｅｍｉ−Ｂａｔｃｈ）乳化重合方法によるＡＡＥＭ／ＡＬＭＡコポリマー
モノマーエマルションが、１７ｇの脱イオン水、８．８５ｇの２８％ｗ／ｗ固形分アンモニウムラウリルスルフェート（「ＡＬＳ」）、１２．４ｇのアセトアセトキシエチルメタクリレート（「ＡＡＥＭ」）、およびｌ．７８ｇのアリルメタクリレート（「ＡＬＭＡ」）の混合物から作成された。反応容器に次に、６００ｇの脱イオン水、１５．０ｇの２８％ｗ／ｗ固形分ＡＬＳ、および脱イオン水１ｍＬ中の０．１５ｇの過硫酸アンモニウム（「ＡＰＳ」）を仕込んだ。反応容器は９０℃まで加熱され、その間窒素でパージされた。二分の一のモノマーエマルションが反応容器に添加され、その間２００ｒｐｍで撹拌された。２０分後、残りのモノマーエマルションが添加された。容器の温度は９０℃に３０分間維持され、５５℃に冷却され、その後１ｍＬ脱イオン水中の０．０２ｇのｔ−ブチルヒドロキシパーオキサイド（「ｔ−ＢＨＰ」）溶液および１ｍＬ脱イオン水中の０．０１０ｇのナトリウムスルホキシレートホルムアルデヒド（「ＳＳＦ」）溶液が、それぞれ添加された。反応はその後周囲温度まで冷却され、エマルションは４００および１００メッシュシーブでそれぞれろ過された。
【００６６】
試料はフリーズドライによって水から単離され、白色の、脆い、さらさらの粉末となった。得られた白色の粉末は多量の、二重に蒸留し脱イオン化した水で洗浄され界面活性剤の大部分を除去した。
【００６７】
実施例３  ポリマーナノ粒子の調製：回分乳化重合方法によって調製されたＡＡＥＭ／ＡＬＭＡコポリマー
モノマーエマルションはボトル中で、１７ｇの脱イオン水、８．８５ｇの２８％ｗ／ｗ固形分ＡＬＳ、１２．４ｇのＡＡＥＭ、および１．７８ｇのＡＬＭＡの混合物から作成された。反応容器に次に６００ｇの脱イオン水、１５．０ｇの２８％ｗ／ｗ固形分ＡＬＳ、および１ｍＬ脱イオン水中の０．１５ｇのＡＰＳが仕込まれた。反応容器は９０℃に加熱され、その間窒素でパージされた。モノマーエマルションは一度に反応容器に添加され、２００ｒｐｍで撹拌された。３０分後、反応フラスコの温度が７５℃に冷却され、その後１ｍＬ脱イオン水中の０．０２ｇのｔ−ＢＨＰ溶液が添加された。反応はさらに５５℃まで冷却され、２ｍＬ脱イオン水中の０．０１０ｇのＳＳＦ溶液が添加された。反応は周囲温度まで冷却され、エマルションは４００および１００メッシュシーブでそれぞれろ過された。
【００６８】
実施例４  ポリマーナノ粒子の調製：漸次添加重合方法
モノマーエマルションは、１００ｇの水、１．６０ｇの２８％ｗ／ｗ固形分ＡＬＳ、６８ｇのエチルアクリレート（「ＥＡ」）、１７ｇのメチルメタクリレート（「ＭＭＡ」）、１２．５ｇのジビニルベンゼン（「ＤＶＢ」）、および５ｇのメタクリル酸（「ＭＡＡ」）の混合物から作成された。４４５ｇの水、２２．２ｇの２８％ｗ／ｗ固形分ＡＬＳおよび０．３７ｇのＡＰＳを有する反応容器が、窒素雰囲気下で８５℃に加熱された。モノマーエマルションが容器に９０分かけてフィードされた。反応はフィード終了から３０分間８５℃に維持され、その後６５℃に冷却された。冷却後、１．３３ｇの１０％硫酸鉄（ＦｅＳＯ４）が添加された。１分後、０．２ｇの７０％ｔ−ＢＨＰが添加され、その２分後０．１０ｇの１００％イソアスコルビン酸（「ＩＡＡ」）が添加され、反応は１５分間維持された。第２のチェイサー系が同様の順序で同じ時間をかけて添加された。反応はその後周囲温度まで冷却され、４００メッシュシーブでろ過された。
【００６９】
実施例５  様々なポリマーナノ粒子の調製
ポリマーナノ粒子組成物を表５．１に報告する。前記のポリマーは実施例１−４の概略手順に従って調製された。「Ｍｗ」という略語は重量平均分子量を表し、「Ｍｎ」という語は数平均分子量を表す。「Ｄｉｓｔ」という語はＭｗ／Ｍｎの比を表している。分子量は標準的なＧＰＣ法を用い、テトラヒドロフランを溶媒として測定した。
【００７０】
【表１】
2004162007.tif 000002
【００７１】
【表２】
2004162007.tif 000003
【００７２】
実施例６  ナノ粒子加工助剤を含むＰＶＣ組成物の調製
ｔ−アミルペルオキシピバレート（０．５部）と共に混合されたＭＭＡ（９０部）およびＴＭＰＴＭＡ（１０部）がＭＩＢＫ（２００部）に還流下、１時間かけて添加される。加熱がさらに１時間継続され、加工助剤の「溶液」を提供する。ナノ粒子は単離され、ＰＶＣ樹脂中に配合されることができ、ＰＶＣ単独のレオロジーと比較して改良された加工レオロジーを提供する。
【外国語明細書】
2004162007.tif 000004
2004162007.tif 000005
2004162007.tif 000006
2004162007.tif 000007
2004162007.tif 000008
2004162007.tif 000009
2004162007.tif 000010
2004162007.tif 000011
2004162007.tif 000012
2004162007.tif 000013
2004162007.tif 000014
2004162007.tif 000015
2004162007.tif 000016
2004162007.tif 000017
2004162007.tif 000018
2004162007.tif 000019
2004162007.tif 000020
2004162007.tif 000021
2004162007.tif 000022
2004162007.tif 000023
2004162007.tif 000024
2004162007.tif 000025
2004162007.tif 000026